(57)【要約】【課題】発熱効率がよく、しかも磁気的、化学的に安定な温熱治療用発熱体、およびその製造方法を提供する。【解決手段】核微粒子１０の外側に被覆させた強磁性体層２０を主材とする温熱治療用発熱体であって、前記強磁性体層２０は酸化物からなり、その磁区構造が単磁区と擬似単磁区のうち少なくとも一方を主として形成されてなることを特徴とする温熱治療用発熱体３０である。さらにこの温熱治療用発熱体３０を金属酸化物薄膜４０にて被覆してもよい。　この温熱治療用発熱体３０は、核微粒子１０に液相法で水酸化鉄を析出させた後、加熱処理することにより、製造することができる。【選択図】　図４
2004105722.tif 000002
【特許請求の範囲】
【請求項１】
　核微粒子の外側に被覆させた強磁性体層を主材とする温熱治療用発熱体であって、
　前記強磁性体層は酸化物からなり、その磁区構造が単磁区と擬似単磁区のうち少なくとも一方を主として形成されてなることを特徴とする温熱治療用発熱体。
【請求項２】
　前記強磁性体層は、実質的に互いに化学結合された強磁性体の結晶粒のみからなる請求項１に記載の温熱治療用発熱体。
【請求項３】
　前記結晶粒は、形状異方性を有している請求項２に記載の温熱治療用発熱体。
【請求項４】
　前記強磁性体層は、ガンマヘマタイト、マグネタイト、ストロンチウムフェライト、ジンクフェライトから選ばれる１種を主成分とする請求項１〜３の何れか１項に記載の温熱治療用発熱体。
【請求項５】
　前記発熱体は、その直径が１０〜２００μｍの球状または略球状のものである請求項１〜４の何れか１項に記載の温熱治療用発熱体。
【請求項６】
　前記核微粒子に対する前記強磁性体層の体積比が３．５以上である請求項１〜５の何れか１項に記載の温熱治療用発熱体。
【請求項７】
　前記強磁性体層にはクラックが形成されており、前記クラックの最大幅が前記発熱体の直径の３％以下である請求項１〜６の何れか１項に記載の温熱治療用発熱体。
【請求項８】
　前記核微粒子は、平均粒径が０．１〜１０μｍであり、粒径の変動係数が１５％以下である請求項１〜７の何れか１項に記載の温熱治療用発熱体。
【請求項９】
　前記発熱体の表面に、金属酸化物薄膜を被覆させた請求項１〜８の何れか１項に記載の温熱治療用発熱体。
【請求項１０】
　前記発熱体の発熱量が、１００ｋＨｚの周波数で１５．９２〜２９．４５［ｋＡ／ｍ］の交流磁場下においたときに５〜３０［Ｗ／ｇ］である請求項１〜９の何れか１項に記載の温熱治療用発熱体。
【請求項１１】
　請求項１〜１０の何れか１項に記載の温熱治療用発熱体の製造方法であって、
　液相法で前記核微粒子のまわりに水酸化鉄を析出させて層を形成する析出処理を行った後、還元雰囲気での加熱処理により、前記核微粒子のまわりに形成された水酸化鉄層を、ガンマヘマタイトからなる強磁性材料に変化させて、前記強磁性体層を形成する温熱治療用発熱体の製造方法。
【請求項１２】
　平均粒径が０．１〜１０μｍで、その粒径の変動係数が１５％以下である核微粒子を用いる請求項１１に記載の温熱治療用発熱体の製造方法。
【請求項１３】
　前記加熱処理における１００〜５００℃の範囲内の昇温速度を５℃／分以下とした請求項１１または１２に記載の温熱治療用発熱体の製造方法。
【請求項１４】
　前記加熱処理は、前記水酸化鉄層を形成した前記核微粒子を筒状ドラムに入れて回転しながら、前記水酸化鉄層を還元する請求項１１〜１３の何れか１項に記載の温熱治療用発熱体の製造方法。
【発明の詳細な説明】
【技術分野】
【０００１】
　本発明は、強磁性体を主材とする温熱治療用発熱体、およびその製造方法に関する。この温熱治療用発熱体は、癌の温熱治療に用いることができる。
【背景技術】
【０００２】
　癌組織は、正常組織に比べて、熱による損傷を受け易いという生物学的な特性を利用して、近年、腫瘍部分を局所的に加温する癌の温熱治療（ハイパーサーミア）が、注目されている。
　腫瘍部分を局所的に加温するにあたっては、温水、赤外線、超音波やマイクロ波等により、体外から腫瘍部分を加温することが試みられている。しかし、これらの方法では、体表付近は効果的に加温できるものの、体内深部では、正常組織に損傷を与えることなく、効果的に加温することは困難である。
【０００３】
　磁力線は、細胞に損傷を与えることなく、体内深部まで到達させることができる。このことに着目して、強磁性微小球をカテーテル等により体内に入れ、強磁性微小球が埋入された部分を交流磁場中に置き、強磁性微小球のヒステリシス損による発熱を利用して、腫瘍部分を局所的に加温することが提案されている。
【０００４】
　そして、ハイパーサーミアに適した磁性組成物として、アモルファス合金および親水性高分子を含有して成ることを特徴とする磁性組成物」が開示されている。このアモルファス合金としては、「Ｆｅ、Ｎｉ及びＣｏの１種又は２種以上の遷移金属と、Ｐ、Ｃ、Ｓｉ又はＢの１種又は２種以上の半金属と、Ｃｒ及び／又はＭｏとを含有するものが挙げられている（例えば、特許文献１参照）。
【０００５】
　また、比透磁率が１００〜２０００の鉄系酸化物微粒子を主成分とする感磁発熱体が開示されている（例えば、特許文献２参照）。
【０００６】
　さらに、その製造方法としては、溶液からの結晶析出プロセス（液相法）によって、温熱治療用発熱体としてのマグネタイト微小球を作製する方法が提案されている。
　具体的には、Ｆｅ3Ｏ4を飽和濃度だけ含むフッ化水素酸溶液に、シリカガラス微小球を浸漬し、鉄分を含む皮膜を析出させ、これを還元雰囲気ガス中で熱処理することにより、直径約２５μｍのマグネタイト微小球を作製する方法である。この方法により作製したマグネタイト微小球は、直径約５０ｎｍのＦｅ3Ｏ4微結晶からなり、その表面には、多数の亀裂が発生していることも報告されている（例えば、非特許文献１参照）。
【０００７】
【特許文献１】特開平６−２４５９９３号公報
【０００８】
【特許文献２】特開平１１−５７０３１号公報
【０００９】
【非特許文献１】化学工業、Ｖｏｌ．５２，Ｎｏ．５，（２００１），ｐ３８−４３
【発明の開示】
【発明が解決しようとする課題】
【００１０】
　しかしながら、上述した特許文献１に開示された磁性組成物では、アモルファス合金を含有している。アモルファスは一般に軟磁性を示し、ヒステリシス損が小さいので、十分な発熱量が得られるかどうか不明である。
【００１１】
　また、上述した特許文献２では、感磁発熱体の主成分である鉄系酸化物微粒子として、Ｆｅ3Ｏ4、γ−Ｆｅ2Ｏ3等の酸化鉄、スピネル型の鉄系複合酸化物が例示されているだけで、その具体的な製造方法は開示されていない。
【００１２】
　さらに、上述した非特許文献１に開示された製造方法では、本発明者等がその記述に基づいて追試を行った結果、水酸化鉄の析出反応が不安定で、うまく水酸化鉄の層を析出できない場合があることが判明した。また、一般に、磁性体を構成する結晶粒が球状であると、磁気的に不安定であるとされている。
【００１３】
　なお、温熱治療用発熱体は、患部に埋入されて使用されるので、生体内で化学的に安定に存在し続けることが求められる。
【００１４】
　本発明は、上記実情を鑑みてなされたものであって、その目的は発熱効率がよく、しかも磁気的、化学的に安定な温熱治療用発熱体、およびその製造方法を提供することにある。
【課題を解決するための手段】
【００１５】
　請求項１記載の発明の特徴構成は、核微粒子の外側に被覆させた強磁性体層を主材とする温熱治療用発熱体であって、前記強磁性体層は酸化物からなり、その磁区構造が単磁区と擬似単磁区のうち少なくとも一方を主として形成されてなるところにある。
【００１６】
〔作用効果〕
　発熱体を構成する強磁性体層の磁区構造が、単磁区と擬似単磁区のうち少なくとも一方を主として形成されていれば、磁場を付与したときの磁化反転の機構が磁壁の移動によらないなど、磁壁の影響を受けることがない。このため、磁場のエネルギーは、磁壁の移動に費やすことなく、磁気ヒステリシス損による発熱に費やされるので、発熱量が多くなり、例えば、生体内に埋入して癌を治療するのに十分な発熱量を得ることができる。
【００１７】
　請求項２記載の発明の特徴構成は、上記請求項１記載の発明の特徴構成に加えて、前記強磁性体層は、実質的に互いに化学結合された強磁性体の結晶粒のみからなるところにある。
【００１８】
〔作用効果〕
　強磁性体層が、実質的に互いに化学結合された強磁性体の結晶粒のみから構成されていると、温熱治療用発熱体のうち、強磁性体の割合を多くできるので、発熱量を大きくすることができる。
　また、有機物であるバインダー成分を含まないので、生体内においても化学的に安定な温熱治療用発熱体とすることができる。
【００１９】
　請求項３記載の発明の特徴構成は、上記請求項２記載の発明の特徴構成に加えて、前記結晶粒は、形状異方性を有しているところにある。
【００２０】
〔作用効果〕
　結晶粒が形状異方性を有していると、その形状効果により、球状の結晶粒に比べて磁気的な安定性に優れている。なお、本明細書において、形状異方性を有する形状とは、球状以外の形状で、まゆ形や回転楕円球、針状など、概略棒状を意味するものとする。
【００２１】
　請求項４記載の発明の特徴構成は、上記請求項１〜３の何れか１項に記載の発明の特徴構成に加えて、前記強磁性体層は、ガンマヘマタイト、マグネタイト、ストロンチウムフェライト、ジンクフェライトから選ばれる１種を主成分とするところにある。
【００２２】
〔作用効果〕
　強磁性体層が、ガンマヘマタイト、マグネタイト、ストロンチウムフェライト、ジンクフェライトから選ばれる１種を主成分として形成されていると、十分な発熱量を期待できる温熱治療用発熱体を容易に製造することができる。また、強磁性体層が無機酸化物で構成されていると、生体内に埋入させても無害であるので、好ましい。
　特に、強磁性体層が、ガンマヘマタイトで形成されていると、特に磁気的に安定であるので、好ましい。
【００２３】
　請求項５記載の発明の特徴構成は、上記請求項１〜４の何れか１項に記載の発明の特徴構成に加えて、前記発熱体は、その直径が１０〜２００μｍの球状または略球状のものであるところにある。
【００２４】
〔作用効果〕
　発熱体が、その直径を１０〜２００μｍとし、球状または略球状のもので形成されていると、例えば、生体の血管内に埋入固定させるのに好適である。
　特に、発熱体が、その直径を１０〜４０μｍとし形成されていると、例えば、生体の末梢血管内に効果的に埋入固定させることができる。このため、腫瘍に対して温熱効果と塞栓効果とを発揮させることができ、好適である。
【００２５】
　請求項６記載の発明の特徴構成は、上記請求項１〜５の何れか１項に記載の発明の特徴構成に加えて、前記核微粒子に対する前記強磁性体層の体積比が３．５以上であるところにある。
【００２６】
〔作用効果〕
　核微粒子に対する強磁性体層の体積比が３．５以上として形成させていると、強磁性体層の割合を多くすることができ、十分な発熱量を期待できる温熱治療用発熱体とすることができる。
【００２７】
　請求項７記載の発明の特徴構成は、上記請求項１〜６の何れか１項に記載の発明の特徴構成に加えて、前記強磁性体層にはクラックが形成されており、前記クラックの最大幅が前記発熱体の直径の３％以下としたところにある。
【００２８】
〔作用効果〕
　強磁性体層に発生するクラックの最大幅が前記発熱体の直径の３％以下とすると、例え強磁性体層にクラックが発生したとしても、クラックが発熱体に対して小さいので、強磁性体層の一部が小片化することを抑えることができる。したがって、発熱体が小片化し、治療箇所から移動するおそれを低減できるので、好適である。
【００２９】
　請求項８記載の発明の特徴構成は、上記請求項１〜７の何れか１項に記載の発明の特徴構成に加えて、前記核微粒子は、平均粒径が０．１〜１０μｍであり、粒径の変動係数が１５％以下であるところにある。
【００３０】
〔作用効果〕
　このような平均粒径の核微粒子を用いれば、球状または略球状で直径が２０〜４０μｍの発熱体を容易に得ることができる。さらに、粒径の変動係数が１５％以下の核微粒子を用いれば、粒径のばらつきの小さな発熱体を容易に得ることができる。
【００３１】
　さらに、前記核微粒子が酸化珪素から形成されているとよい。酸化珪素から形成されていると、液相法により核微粒子に密着性よく強磁性体層を形成させることができるので、強磁性体層の剥離や大きなクラックが生じるのを防ぐことができる。また、化学的にも安定であるので、好ましい。
【００３２】
　請求項９記載の発明の特徴構成は、上記請求項１〜８の何れか１項に記載の発明の特徴構成に加えて、前記発熱体の表面に、金属酸化物薄膜を被覆させたところにある。
【００３３】
〔作用効果〕
　発熱体の表面を金属酸化物薄膜で被覆させて形成すると、発熱体にクラックが生じても、金属酸化物薄膜が保護膜として機能するので、発熱体が小片化するのを防ぐことができる。よって、発熱体を生体内に埋入させて温熱治療に用いたときに、発熱体が小片化し、治療箇所から移動するおそれを低減できるので、好適である。また、金属酸化物を用いると、化学的にも安定であるので、好ましい。
【００３４】
　さらに前記金属酸化物薄膜が、酸化珪素、酸化チタン、ガンマヘマタイト、マグネタイト、水酸化鉄の何れかより形成されていると、これら材料は生体親和性を有しているので、生体に拒否されず、好適である。さらにガンマヘマタイトやマグネタイトにより形成されていると、金属酸化物薄膜も発熱に寄与することができるので、好適である。
　加えて、金属酸化物薄膜が多孔質で形成されていると、金属酸化物薄膜に薬剤を含ませることができるので、温熱治療と薬剤による治療とを併せて行うことが可能となるので、好適である。
【００３５】
　さらに、前記発熱体が無機材料のみからなるとよい。温熱治療用発熱体が無機材料のみから形成されていると、化学的に安定であるので、好ましい。
【００３６】
　請求項１０記載の発明の特徴構成は、上記請求項１〜９の何れか１項に記載の発明の特徴構成に加えて、前記発熱体は、１００ｋＨｚの周波数で１５．９２〜２９．４５［ｋＡ／ｍ］の交流磁場下においたときの発熱量が、５〜３０［Ｗ／ｇ］であるところにある。
【００３７】
〔作用効果〕
　このような発熱量は、温熱治療に十分であり、効果的な温熱治療を行うことができ、好適である。
【００３８】
　請求項１１記載の発明の特徴手段は、請求項１〜１０の何れか１項に記載の温熱治療用発熱体の製造方法であって、
　液相法で前記核微粒子のまわりに水酸化鉄を析出させて層を形成する析出処理を行った後、還元雰囲気での加熱処理により、前記核微粒子のまわりに形成された水酸化鉄層を、ガンマヘマタイトからなる強磁性材料に変化させて、前記強磁性体層を形成するところにある。
【００３９】
〔作用効果〕
　このような温熱治療用発熱体の製造方法において、まず、液相法により核微粒子のまわりに水酸化鉄を析出させて層を形成する析出処理を行うことで、核微粒子のまわりに均一な水酸化鉄を析出させることができる。これをさらに、還元雰囲気にて加熱処理することにより、ガンマヘマタイトからなる強磁性体層を形成することができる。
【００４０】
　このような製造方法によれば、その磁区構造が単磁区と擬似単磁区のうち少なくとも一方を主として形成された強磁性体層を有する温熱治療用発熱体を製造することができる。また、核微粒子に均質な強磁性体層を形成でき、温熱治療用発熱体を多量に且つ経済的に製造できる方法でもある。
【００４１】
　請求項１２記載の発明の特徴手段は、請求項１１に記載の発明の特徴手段に加えて、平均粒径が０．１〜１０μｍであり、粒径の変動係数が１５％以下である核微粒子を用いるところにある。
【００４２】
　このような核微粒子を用いれば、その粒径のばらつきが小さいので、粒径の揃った温熱治療用発熱体を確実に製造できる。
【００４３】
　請求項１３記載の発明の特徴手段は、請求項１１または１２に記載の発明の特徴手段に加えて、前記加熱処理における１００〜５００℃の範囲内の昇温速度を５℃／分以下としたところにある。
【００４４】
〔作用効果〕
　このような加熱処理とすることによって、強磁性層が脱水縮合反応することによって起こる体積収縮による応力が、ある特定の一部分に集中するのを抑制でき、発生するクラックの幅を低減することができるので、好適である。
　さらに、前記昇温速度を１℃／分以下とする加熱処理とすると、クラックの幅をより低減することができるので、好ましい。
【００４５】
　請求項１４記載の発明の特徴手段は、請求項１１〜１３の何れか１項に記載の発明の特徴手段に加えて、前記加熱処理は、前記水酸化鉄層を形成した前記核微粒子を筒状ドラムに入れて回転しながら、前記水酸化鉄層を還元するところにある。
【００４６】
〔作用効果〕
　このような加熱処理とすることによって、水酸化鉄層を形成した前記核微粒子の還元を均一にすることができるので、好ましい。
【００４７】
　なお、一般に強磁性体内部の最小の磁石単位は、磁区と呼ばれる。１つの結晶粒中に１つの磁区しかないものを単磁区構造といい、複数の磁区があるもの多磁区構造という。本明細書において、擬似単磁区とは、１つの結晶粒中にいくつか（２〜５）の磁区があるものと定義するものとする。
【００４８】
　また、変動係数とは、母集団の母標準偏差σと母平均μとの比率をいい、次式で表される。
【００４９】
【数１】
2004105722.tif 000003
【発明を実施するための最良の形態】
【００５０】
　以下に、本発明による温熱治療用発熱体、およびその製造方法の実施例を説明する。
【実施例１】
【００５１】
　以下のようにして、核微粒子の一例である球状シリカ微粒子のまわりに、液相法で水酸化鉄を析出させて、水酸化鉄層を形成させる析出処理を行った。さらに、これを加熱処理することにより、前記水酸化鉄層をガンマヘマタイトに変化させて前記強磁性体層を形成し、本発明に係る温熱治療用発熱体を作製した。
【００５２】
　まず、０．５ｍｏｌ／Ｌのフッ化鉄（ＦｅＦ3）水溶液１Ｌに、０．１ｍｏｌ／Ｌのフッ化水素酸５０ｍＬを添加し、前記析出処理を行う処理液とした。この処理液１Ｌを３５℃の水浴に入れ、そして、前記核微粒子として、粒径が約９μｍ（アドマテックス（Ａｄｍａｔｅｃｈｓ）社製）で、予め十分に乾燥させた球状シリカ微粒子０．６ｇを、前記処理液中に浸漬した。続いて、この処理液に、反応開始剤として０．５ｍｏｌ／Ｌのホウ酸（Ｈ3ＢＯ3）水溶液を滴下し、３０日間撹拌下で反応させて、球状シリカ微粒子のまわりに、水酸化鉄の一例であるβ−ＦｅＯＯＨを析出させた（図１参照）。
【００５３】
　図１は、液相法で核微粒子に水酸化鉄を析出させて、水酸化鉄層を形成させる装置の模式図である。図中、ａは核微粒子の一例である球状シリカ微粒子、ｂは処理液、ｃは反応の開始剤の一例であるホウ酸水溶液、ｄは水酸化鉄の一例であるβ−ＦｅＯＯＨを示し、１は容器、２はスターラー、３は反応の開始剤供給用パイプである。
　この図１は、処理液ｂ中に球状シリカ微粒子ａを入れて、ホウ酸水溶液ｃを滴下しながら、スターラー２により処理液ｂを撹拌する様子を表している。
【００５４】
　なお、処理液は、１０日ごとに新しいものに全量交換した。そして、３０日後に、そのまわりにβ−ＦｅＯＯＨが析出された微小球を、前記処理液から取り出して、十分に洗浄した後、１００℃で乾燥させた。
　その微小球を、ＣＯ2とＨ2の体積比（ＣＯ2：Ｈ2）が７０：３０である混合ガス（総流量１００ｍＬ／分）の還元雰囲気下で、室温から５℃／分の速度で昇温し、６００℃で１時間加熱し、その後放冷した。
【００５５】
　図２は、この加熱処理に用いた還元炉を示し、加熱炉４と、加熱炉４の中心部に配置された石英製の炉心管５と、この炉心管５の内部で筒状ドラムとしての石英製の回転管７と、回転管７を回転駆動するモータ８などで構成されている。回転管７は、回転可能なように両端部を複数のローラ部６で支持されており、回転管７内部に試料室９が設けられ、この試料室９を取り囲むように加熱用のヒータ１２が設けられている。
【００５６】
　また、炉心管５の両端部には、還元雰囲気を保つためのフランジ部１０，１１が設けられ、一方のフランジ部１０から還元性ガスを導入し、他方のフランジ部１１からこれを排出しながら、還元雰囲気中で加熱処理が行えるように構成されている。
【００５７】
　このような還元炉を使用して、β−ＦｅＯＯＨの被覆された微小球を回転管７内部の試料室９に入れて、フランジ部１０，１１を密閉し、還元性ガスを導入し還元雰囲気として、回転管７を回転させながら加熱処理を行う。こうすると、均一な還元が行えるので、好適である。
【００５８】
　このようにして、β−ＦｅＯＯＨをガンマヘマタイトに変化させ、強磁性体層とした温熱治療用発熱体を得た。すなわち、核微粒子である球状シリカ微粒子の外側をガンマヘマタイト層で被覆し、この層を主材とする温熱治療用発熱体である。本発明による温熱治療用発熱体では、強磁性体層が主材であり、少なくとも体積的に発熱体の半分以上を占めている。さらに、強磁性体層が発熱体の８０％以上を占めていることが好ましい。
【００５９】
　なお、発熱体の強磁性体層は、Ｘ線回折法により、ガンマヘマタイトが主成分であることが確認された。また、走査型電子顕微鏡（ＳＥＭ）による観察結果から、発熱体は直径約２５μｍであり、ガンマヘマタイト層の厚みは８μｍであることが分かった。さらに、発熱体は、多孔質であることが観察された。
【００６０】
　そして、この発熱体について、ガンマヘマタイト層の磁区構造を調べた。なお、磁区構造は、走査型プローブ顕微鏡（ＳＰＭ、セイコーインスツルメンツ（ＳＩＩ）社製；ＳＰＩ３７００）を磁気力顕微鏡（ＭＦＭ）として用いて調べた。その結果、磁区サイズは約４０ｎｍであり、確かに単磁区構造であることが分かった。
【００６１】
　このように、強磁性体層における磁区構造が、単磁区や擬似単磁区で構成されていると、ヒステリシス損が大きく、温熱治療用発熱体として好ましい。
【００６２】
　なお、磁区観察は、このほか、分光式磁区観察装置、ドメインスコープ、高磁場マイクロカー効果測定装置等によっても行うことができる。
【００６３】
　図３は、強磁性体層を構成する結晶を透過型電子顕微鏡（ＴＥＭ）で観察した結果から、結晶粒の外形線を模式的にトレースしたものである。これによると、結晶粒はまゆ形状をしており、形状異方性を有していることが分かった。
【００６４】
　このように、強磁性体層が形状異方性を有する結晶粒の集合体よりなっていると、磁気的に安定であり、好ましい。
【００６５】
　さらに強磁性体層は、実質的に互いに化学結合された強磁性体の結晶粒のみからなり、バインダー成分を含まず、温熱治療用発熱体における強磁性体層の割合を大きくできるので、好ましい。これに加え、温熱治療用発熱体が無機材料のみで構成できるので、化学的安定性にも優れている。
【００６６】
　また、以下に示す実施例を含めて、核微粒子としてその粒径のばらつきが小さいものを用い、液相法により強磁性体層を形成することで、その粒径のばらつきが小さい均一な発熱体を得ることができた。
【実施例２】
【００６７】
　以下のような方法により、発熱体の表面に金属酸化物薄膜の一例である二酸化珪素薄膜を被覆した温熱治療用発熱体を作製した。
【００６８】
　２．５ｍｏｌ／Ｌの珪フッ化水素酸にシリカゲルを溶解させ、フッ酸およびシリカゲルとが平衡状態にあるＳｉＯ2飽和水溶液を準備した。さらに、このＳｉＯ2飽和水溶液１Ｌに、５０×５０×３ｍｍのアルミニウム板４枚を１時間浸漬し、ＳｉＯ2過飽和水溶液とした。なお、このときのアルミニウムの溶解量は、２．６ｇ／Ｌであった。このＳｉＯ2過飽和水溶液１Ｌを３５℃の水浴に入れ、発熱体として、予め十分に洗浄・乾燥させたガンマヘマタイト層で被覆された微小球１．５ｇを前記水溶液中に浸漬し、５時間撹拌下で反応させて、このガンマヘマタイト層の表面に二酸化珪素薄膜を析出させた。
　その後、この微小球を、前記過飽和水溶液から取り出して、十分に洗浄した後、１００℃で乾燥させた。
　以上の操作を４回繰り返すことにより、その表面に二酸化珪素薄膜が被覆されたガンマヘマタイト層を主材とする温熱治療用発熱体を得た。
【００６９】
　この微粒子を、蛍光Ｘ線法により組成分析を行ったところ、ガンマヘマタイト層の表面には、二酸化珪素薄膜が被覆されていることが分かった。さらに、走査型電子顕微鏡にて、この微粒子の断面および表面を観察したところ、二酸化珪素薄膜の膜厚は約１００ｎｍであり、その表面は多孔質であることが分かった。
【実施例３】
【００７０】
　以下のような方法により、発熱体の表面に金属酸化物薄膜の一例として水酸化鉄薄膜を被覆した温熱治療用発熱体を作製した。
【００７１】
　まず、０．５ｍｏｌ／Ｌのフッ化鉄水溶液１Ｌに、０．１ｍｏｌ／Ｌのフッ化水素酸５０ｍＬを添加し、前記析出処理を行う処理液とした。この処理液１Ｌを３５℃の水浴に入れ、そして、実施例１で作製した粒径が約２５μｍの発熱体０．６ｇを、前記処理液中に浸漬した。続いて、この処理液に、０．５ｍｏｌ／Ｌのホウ酸水溶液を滴下し、３０日間撹拌下で反応させて、発熱体のまわりに、水酸化鉄の一例であるβ−ＦｅＯＯＨを析出させた。
【００７２】
　この発熱体を、蛍光Ｘ線法により組成分析を行ったところ、強磁性体層の表面には、水酸化鉄薄膜が被覆されていることが分かった。さらに、走査型電子顕微鏡にて、この発熱体の断面および表面を観察したところ、水酸化鉄薄膜の膜厚は約５００ｎｍであることが分かった。
【００７３】
　このように、発熱体の強磁性体層の表面を、二酸化珪素薄膜や水酸化鉄薄膜で被覆すると、強磁性体層の小片化を防ぐことができるので、温熱治療用発熱体を生体内の目的の場所に留めておくことができる。さらに、温熱治療用発熱体に生体親和性を備えることができるので、好ましい。
【００７４】
　つぎに、本発明の効果などを確認するために、各種実験や観察を行ったので、その結果について言及する。
【００７５】
（実験例１）
　生体内における発熱体の発熱量の測定は困難を伴うので、以下に示す方法にて発熱体の発熱量を測定した。
【００７６】
　寒天０．２ｇを１００℃のお湯２０ｍｌに溶解させた寒天水溶液中に、実施例１で得られた発熱体０．１ｇを添加し、超音波を用いて均一に分散させた後、この水溶液を冷却し固めたものを温度測定用試料とした。
【００７７】
　この試料を、発泡スチロールにて十分に断熱し、周波数１００ｋＨｚ、２３．８８ｋＡ／ｍ（３００（Ｏｅ））の交流磁場下に置いた。磁場の状態は、エーデーエス（ＡＤＳ）社製ガウスメータ（ＨＧＭ−７５００Ｓ型）にて測定した。交流磁場を１０分間印加した後における試料の温度上昇は約１３℃であり、したがって発熱体の発熱量は１８Ｗ／ｇと推定することができる。
【００７８】
　以下、磁場を変化させて、同様の実験を行った結果を表１に示す。
【００７９】
【表１】
2004105722.tif 000004
【００８０】
（実験例２）
　実施例１で作製した試料（以下、試料１と呼ぶ）の表面積をＢＥＴ法で測定したところ、約５ｍ2／ｇであった。同粒径のシリカ微粒子の表面積は約０．２ｍ2／ｇであり、それらに比べると試料１は１０倍以上の表面積を有していた。
　また、走査型電子顕微鏡による観察で、試料１の表面の亀裂を観察したところ、クラックの最大幅は０．５μｍであった。
【００８１】
（実験例３）
　実施例１と同様にして、β−ＦｅＯＯＨがそのまわりに析出された微小球を得た。これをＣＯ2とＨ2の混合ガスの還元雰囲気下で、室温から１℃／分の速度で昇温し、６００℃で１時間加熱して放冷させることにより、β−ＦｅＯＯＨをガンマヘマタイトに変化させて、球状シリカ微粒子の外側がガンマヘマタイト層（強磁性体層）で被覆された発熱体からなる試料２を得た。
【００８２】
　走査型電子顕微鏡による観察で、試料２の表面の亀裂を観察したところ、最大クラック幅は０．２μｍであった。
【００８３】
（比較実験）
　昇温速度によるクラック幅の差異を観察するため、以下の比較実験を行った。
　実施例１や実験例３と同様にして、β−ＦｅＯＯＨがそのまわりに析出された微小球を得た。これをＣＯ2とＨ2の混合ガスの還元雰囲気下で、室温から１０℃／分の速度で昇温し、６００℃で１時間加熱して放冷させることにより、β−ＦｅＯＯＨをガンマヘマタイトに変化させて、球状シリカ微粒子の外側がガンマヘマタイト層（強磁性体層）で被覆された発熱体からなる試料３を得た。
【００８４】
　走査型電子顕微鏡による観察で、試料３の表面の亀裂を観察したところ、最大クラック幅は１．５μｍであった。
　これらの結果をまとめたのが表２である。
【００８５】
【表２】
2004105722.tif 000005
【００８６】
　また、試料１、２、３それぞれ約０．１ｇを生理食塩水中に入れ、ホモジナイザーで1分間、激しく撹拌した。各試料を回収し、光学顕微鏡で観察したところ、試料１、２は強磁性体層の剥離が認められなかったが、試料３は明らかに剥離が認められた。
【００８７】
　なお、以上に示した実施例１〜実施例３、実験例３などは本発明の一例であり、本発明はこれら実施例に限られるものではない。以下に、他の実施形態を説明する。
【００８８】
［別実施形態］
〈１〉本発明に係る温熱治療用発熱体は、強磁性体を主材とするものであればよく、先に例示した発熱体のみに限られることはない。また、その発熱体は、その磁区構造が単磁区と擬似単磁区のうち少なくとも一方を主として形成されていればよい。
　さらに、強磁性体層は、酸化物の形状異方性を有する結晶粒の集合体より形成されていればよい。結晶粒は、球状ではなく、まゆ形、回転楕円球、さらには針状のように、形状異方性を有していればよい。
【００８９】
　このような発熱体は、先の実施例１で例示したような、フッ化鉄イオンの平衡反応を利用する方法により製造すれば、反応の制御性がよく、核微粒子を均一に水酸化鉄層で被覆することができる。さらに、析出する結晶径の制御も容易なので、好ましい。
【００９０】
　また、鉄イオンを含む酸性水溶液を中和する方法など、その他の液相法により、発熱体を製造してもよい。なお、発熱体は、以上説明した方法に限られることはなく、例えば少なくとも鉄イオンと還元剤を含む溶液を用いた無電解めっき法によれば、ガンマヘマタイトやマグネタイトのほか、各種フェライトからなる層を直接形成することができる。
【００９１】
〈２〉発熱体は、先に例示したガンマヘマタイトから構成されるものに限られることはなく、各種強磁性体材料から構成されていればよい。例えば、マグネタイト、ストロンチウムフェライト、ジンクフェライトから選ばれる１種または２種以上の強磁性体材料から構成されるとよい。
【００９２】
〈３〉金属酸化物薄膜として、実施例２では二酸化珪素からなる例を、実施例３では水酸化鉄からなる例を説明したが、酸化チタンやマグネタイトなどから構成されていてもよい。これら材料で金属酸化物薄膜を構成すると、二酸化珪素や水酸化鉄のときと同様に、発熱体のガンマヘマタイト層の小片化を防ぐことができるので、温熱治療用発熱体を生体内の目的の場所に留めておくことができる。さらに、温熱治療用発熱体に生体親和性を備えることができるので、好ましい。
【００９３】
　なお、これら以外の各種金属の酸化物で、化学的な安定性を有する材料であれば、金属酸化物薄膜の材料として用いることができる。金属酸化物薄膜の形成方法としては、上記実施例に例示したように、液相法が好適である。
【００９４】
〈４〉発熱体は、強磁性を示す微粒子状の形態であれば特に限定されないが、球状または略球状であれば、温熱治療用発熱体として、生体内の目的の場所に到達させやすいので、好ましい。また、発熱体は、毛細血管を通過せずに、腫瘍を養う動脈の末梢部分に止まって塞栓効果を発揮するために、その直径は１０〜４０μｍが最も好ましい。
【００９５】
　球状または略球状の発熱体を得るためには、球状または略球状の核微粒子に液相法を適用するとよい。これによれば、均一な粒径の発熱体を容易に得ることができる。
【００９６】
　核微粒子の形状としては、球状に限られることなく、入手可能な形状のものを用いることができる。ただし、上記実施例１で示した方法によって得られる、水酸化鉄層を析出させた微粒子の形状は、核微粒子の形状をよく反映する。さらに、加熱処理後の発熱体の形状も核微粒子の形状をよく反映する。このため、塞栓効果などを考慮し、球状の発熱体を得ようとする場合は、核微粒子の形状を球状とするとよい。
【００９７】
　核微粒子として、その直径が０．１〜１０μｍの球状で、かつ粒径の変動係数が１５％以下であれば、均一な粒径の発熱体を得ることができるので、特に好ましい。
【００９８】
　また、上記実施例では、核微粒子として球状シリカ微粒子を用いた例を示した。核微粒子の材料としては、水酸化鉄を析出させる処理液中で分散性や化学的安定性に優れるものであれば、これに限られることはない。例えば、強磁性を示す材料を核微粒子として用いれば、温熱治療用発熱体がすべて強磁性体材料で構成されるので、より多くの発熱量を期待できるので、有利である。
【００９９】
　以上説明してきたように、本発明において好適な核微粒子としては、二酸化珪素や二酸化チタンからなる球状の微粒子が挙げられる。このうち、二酸化珪素微粒子は、珪酸ソーダの水溶液を中和反応させる液相析出反応や、テトラエトキシシランを出発原料とするゾルゲル法などの方法によって、均一な粒径のものを容易に得ることができるので、好適である。
【０１００】
〈５〉発熱体の表面を、上述の金属酸化物薄膜に限られることなく、例えば、水酸アパタイトなど、骨や人体組織との親和性のよい生体活性な無機質材などでもよい。
【０１０１】
〈６〉本発明による温熱治療用発熱体は、外部からの磁場を移動させることによって、体内において所望の治療箇所へ誘導させることも可能である。
【産業上の利用可能性】
【０１０２】
　本発明による温熱治療用発熱体は、癌の温熱治療に用いることができる。また、これに限られることなく、その他の各種用途で患部を局所的に加温することに用いることができる。
【図面の簡単な説明】
【０１０３】
【図１】液相法で核微粒子に水酸化鉄を析出させて、水酸化鉄層を形成させる装置の模式図である。
【図２】還元炉の模式図である。
【図３】強磁性体層の結晶粒の透過型電子顕微鏡の観察結果より、結晶粒の外形線をトレースした図である。
【図４】実施例２、３における温熱治療用発熱体の断面模式図である。
【符号の説明】
【０１０４】
１０　核微粒子
２０　強磁性体層
３０　発熱体
４０　金属酸化物薄膜
【図１】
2004105722.tif 000006
【図２】
2004105722.tif 000007
【図３】
2004105722.tif 000008
【図４】
2004105722.tif 000009